Patent PL-169489-B3 (PL)
Inventor: BRZOZOWSKI ZBIGNIEW
IPC: B27N1/00
Filed: 1992-06-10
Abstract: Płyta wiórowa o obniżonej emisji formaldehydu zawierająca wióry drzewne,środek hydrofobowy, utwardzacz
oraz od 2 do 20% wagowych suchej masy kleju w stosunku do masy suchych wiórów, przy czym klej stanowimie^zi^nmę 1 00 ozęści waggwych niskkcząsteczkkwej żywicy mocznikkwo-formaldehyddwej, skroOi moOyfikkwanej
y nkryloamiecm, ewentualnie 5-80 części wagowych kazeiny modyfikowanej akrcloamidem w ilości 1-10 części wagowych,
ewentualnie 1-40 części wagowych skrobi, ewentualnie 1-10 części wagowych fosforanu dwunmoeowcgo,
ewentualnie do 30 części wagowych mclnminy, ewentualnie do 30 części wagowych mocznika, ewentualnie do 15
części wagowych amoniaku według nr 167 183, zenmieenf tym, ze zawiera 0,2-80 części wagowych skrobi modyfikowanej
akrylonmidcm w ilości 10-35 części wagowych, przy czym skrobię modyfikowaną akiylonmidcm stanowi
Kopolimer szczepiony skrobi z akrclonmiyem otrzymany przez szczepienie skrobi nkryloamieem w środowisku
wodnym, w atmosferze gazu obojętnego, w obecności jonów ceru Ce4 jnko leicjatorn, w czasie od 5 minut do 24
godzin, w temperaturze od 20 do 80°C.
2 Sposób wytwarzania płytf wiórowej o obniżonej emisji wolnego formaldehydu na drodze prasowania na
gorąco wiórów drzewnych z nneiesioeym en nie klejem na bazie żywic moczeikowo-Oormaiyehceowych, w ilości od 2
do 20% wagowych suchej masy kleju w stosunku do mnsy suchych wiórów,środkiem hydrofobowym i utwardzaczem,
pizy czym Do zaklcjnein wiórów stosuje się Klej przygotowany przez zmieszanie 100 części wagowych eisrocząsteczKowej
żywicy mockeirowo-Oormaldhhcdowej w postaci 50-70% roztworu wodnego z roztworem skrobi zmoDyOikownnej
aKrylonmiecm oraz eweetualncm dodatkiem 10-50% roztworu wodnego zawierającego 5-80 części wagowych
Kazeiny modyfikowanej dodatkiem 1-10 części wagowych nKryloamidu, eweetualefm Dodatkiem aktywatoin, przy
czymjnko nktywntor Korzystnie stosuje się 1-40 części wngowych skrobi w zawiesieie wodnej, ewentualnie 1-10 części
wagowych Oosforaeu dwunmoeowego, ewentualnie do 30 części wngowych moczeiKn, ewentualnie do 30 części
wagowych melnminy, eweetunleie do 15 części wagowych amoniaku, po czym dodaje się środcK hydrofobowy oraz
utwardzacz, przy czym pH mieszaninc reaKcyjnej utrzymuje się w granicach od 7 do 12 według patentu er 167 183,
znamienne tym, ze stosuje się 0,2-80 części wagowych skrobi moDyfiKowanej akryloamidcm w ilości 10-35 części
wagowych w postaci 1-15% roztworu wodnego, przy czym jako skrobię moDyfikowaną akryloamidem stosuje się
Kopolimer szczepiony skrobi z akryloamiDem, Który otrzymuje się przez reakcję szczepienia skrobi nKreloamidem w
środowisku woDnym, w atmosferze gazu obojętnego, w obecnościjonów Ci jaKo inicjatorn, w czasie oD 5 minut do
24 godzin, w temperaturze oD 20 do 80°C, zaś mieszanie wodnego roztworu żywice z roztworem skrobi modyfiKowanej
aKryloamidem i ewentualnie z roztworem kazeiny modyfikowanej aKryloamidem prowadzi się przez okres od 0,5
do 1 godziny, przy czym do roztworu żywicy o tempernturze pokojowej wprowadza się roztwórskrobi modyfikowanej
aKiyloamidhm 1 ewentualnie roztwór Kazeiny modyfikowanej aKreloamldhm o temperaturze 20-90°C,